(57)【要約】      （修正有）【課題】マイクロメートルまたはナノメートル規模で複雑な形状の、三次元時計部品を製造する方法を提供する。【解決手段】時計部品６の製造方法であって、方法は、少なくとも、少なくとも１つのマスクを介して照射することにより第１感光性樹脂を重合し、その後第１感光性樹脂を現像することで得られる第１パターンを含む、第１感光性樹脂から少なくとも１つの感光性樹脂層を含む第１構造を製造するステップと、第２感光性樹脂を少なくとも１つの表面へ追加することで、第１構造の少なくとも１つの表面を構造化することにより、第１構造を第２構造へ転換するステップであって、第２構造は時計部品の製造金型を少なくとも部分的に形成することが意図されるステップと、を含む。【選択図】図２
2020118676.tif 000002
【特許請求の範囲】
【請求項１】
時計部品の製造方法であって、前記方法は、少なくとも、
少なくとも１つのマスク（４）を介して照射することにより第１感光性樹脂（３１）を重合し、その後前記第１感光性樹脂を現像することで得られる第１パターンを含む、前記第１感光性樹脂から少なくとも１つの感光性樹脂層を含む第１構造（１０）を製造する（Ｅ１）ステップと、
第２感光性樹脂（３２）を少なくとも１つの表面へ追加することで、前記第１構造の前記少なくとも１つの表面を構造化することにより、前記第１構造（１０）を第２構造（１）へ転換する（Ｅ２）ステップであって、前記第２構造（１）は、当該時計部品の製造金型を少なくとも部分的に形成することが意図され、前記第１構造を転換する（Ｅ２）ことからなる当該ステップは、
前記第２感光性樹脂の層を前記第１構造の前記少なくとも１つの表面の少なくとも一部分に形成する（Ｅ２１）ステップと、
第２パターンの外形または形状を定義するボクセルへビームを案内し焦点を合わせるように、前記第２樹脂に少なくとも部分的に沈設される対物レンズを含む光子装置を用いて、前記第２パターンに基づく立体重合を得るために、前記第２感光性樹脂へ２光子重合を実施する（Ｅ２２）ステップと、
前記非重合化第２感光性樹脂を除去し、前記第１及び第２パターンで定義される形状の前記第２構造を得るために現像する（Ｅ２３）ステップと、
を含むステップと、
を含む、方法。
【請求項２】
前記第１構造を転換する（Ｅ２）ことからなるステップは、前記第１構造の少なくとも１つの側面（１１）上へ前記第２感光性樹脂を追加することを含む、
請求項１に記載の時計部品の製造方法。
【請求項３】
２光子重合を実施する（Ｅ２２）ことからなるステップは、０．００１μｍ３またはそれより優れた三次元分解能、及びまたは０．１μｍまたはそれより優れた方位分解能の、第２パターンを定義することを可能にする、
請求項１または２に記載の、時計部品の製造方法。
【請求項４】
前記第１構造を製造する（Ｅ１）ことからなるステップは、
前記第１感光性樹脂を基板の、とりわけステンレス鋼など金属製の、またはシリコン製の、またはガラス製の、またはセラミック製のウェハの形状の基板の上面へ形成する（Ｅ１１）ステップと、
マスクで定義されたパターンに従い前記第１感光性樹脂を重合させるために、前記第１感光性樹脂を前記マスクを通じて、とりわけ前記マスクに実質的に直角な方向のＵＶ照射、Ｘ線照射、またはエレクトロンビームを用いて露光する（Ｅ１２）ステップと、
前記第１感光性樹脂を現像する（Ｅ１３）ステップと、
を含む、
請求項１から３のいずれか一項に記載の、時計部品の製造方法。
【請求項５】
前記第１樹脂を露光する（Ｅ１２）ことからなるステップは、前記基板に直角または実質的に直角な横側面を含む、及びまたは前記基板に平行または実質的に平行な一定断面積の、第１構造を生成する、
請求項４に記載の、時計部品の製造方法。
【請求項６】
前記２つの樹脂は、同一または異なる、及びまたは、
前記２つの樹脂は、ポジまたはネガである、及びまたは、
前記第１樹脂は、ＳＵ−８タイプまたはＳＵ−８−１００タイプである、及びまたは
前記第２樹脂は、液状樹脂または半流動体樹脂、とりわけＩＰ−ＤｉｐＴＭ樹脂である、
請求項１から５のいずれか一項に記載の、時計部品の製造方法。
【請求項７】
前記方法は、前記第２構造を、とりわけ金属または金属合金製、セラミック製または複合材料製の前記時計部品の製造用金型として用いることからなるステップを含む。
請求項１から６のいずれか一項に記載の、時計部品の製造方法。
【請求項８】
前記方法は、
前記第２構造へ、電着または電気めっきを用いて、前記時計部品を形成する金属層を形成する（Ｅ３１）ステップと、
前記金属層から形成される前記時計部品と前記第２構造とにより形成される前記アセンブリを基板から分離する（Ｅ３２）ステップと、前記金属層から形成される前記時計部品を前記第２構造から分離する（Ｅ３３）ステップと、
を含む、
請求項７に記載の時計部品の製造方法。
【請求項９】
前記金属は、ニッケル基またはニッケルリン合金である、
請求項８に記載の時計部品の製造方法。
【請求項１０】
前記第２構造を、セラミック粉末を含む製品によって、流体経路を用いて充填する（Ｅ３１’）ステップと、
前記製品を統合する（Ｅ３２’）ステップと、
前記製品により形成される前記ブランクを前記第２構造から、及び基板から分離する（Ｅ３３’）ステップと、
前のステップで得られた前記ブランクを脱バインダし、その後焼結により高密度化する（Ｅ３４’）ステップと、
を含む、
請求項７に記載の時計部品の製造方法。
【請求項１１】
時計部品であって、前記時計部品は、前記時計部品の残りと一体の、構造化、または微細構造化、またはナノ構造化され、前記時計部品の側面の少なくとも部分的にわたり窪んだ態様で延長する表面を含む、
時計部品。
【請求項１２】
前記構造化表面は、０．００１μｍ３またはそれより優れた三次元分解能の、及びまたは０．１μｍまたはそれより優れた（水平方向での）方位分解能の構造を含む、
請求項１１に記載の時計部品。
【発明の詳細な説明】
【技術分野】
【０００１】
本発明は、時計部品の製造方法に関する。
【背景技術】
【０００２】
フォトリソグラフィは、時計部品の製造に通常用いられ、特に時計部品の製造に用いられる樹脂金型の形成を可能にする、技術である。
【０００３】
特許文献１は、例えば、フォトリソグラフィ技術を用いた、少なくとも２層の金属製部品を製造する方法の実施を開示する。
【０００４】
特許文献２は、フォトリソグラフィ技術を用いた、多層時計部品を製造する改善された方法を提案する。
【０００５】
特許文献３は、フォトリソグラフィで形成された金型が用いられる、多結晶セラミック製の時計部品の製造方法を開示する。
【０００６】
いわゆる従来のフォトリソグラフィに基づくこうした従来技術の手法は、マイクロメートルまたはナノメートル規模で複雑な形状など、完全に全ての三次元形状を製造することは不可能であるという欠点を有する。
【先行技術文献】
【特許文献】
【０００７】
【特許文献１】欧州特許出願公開第２４０５３００号明細書
【特許文献２】欧州特許出願公開第３０３５１２５号明細書
【特許文献３】欧州特許出願公開第３２６０９３２号明細書
【特許文献４】米国特許第９３０２４３０号
【特許文献５】国際公開第２０１７／１０２６６１号
【発明の概要】
【発明が解決しようとする課題】
【０００８】
このため、本発明の目的の一つは、従来技術から既知の方法を改善し、可能であればマイクロメートルまたはナノメートル規模で複雑な形状の、三次元時計部品を製造するための解決策を提案することである。本発明の他の目的は、高い信頼性と高精度を有する時計部品の製造を可能にすることである。
【課題を解決するための手段】
【０００９】
このため、本発明は、時計部品の製造方法に関し、当該方法は、
少なくとも１つのマスクを介して照射することにより第１感光性樹脂を重合し、その後前記第１感光性樹脂を現像することで得られる第１パターンを含む、前記第１感光性樹脂から少なくとも１つの感光性樹脂層を含む第１構造を製造するステップと、
第２感光性樹脂を少なくとも１つの表面へ追加することで、前記第１構造の前記少なくとも１つの表面を構造化することにより、前記第１構造を第２構造へ転換するステップであって、前記第２構造は、当該時計部品の製造金型を少なくとも部分的に形成することが意図される第２ステップと、を含むことを特徴とする。当該ステップは有利には、２光子重合技術を用いる。
【００１０】
本発明は、より具体的には、請求項により定義される。
【００１１】
本発明はまた、時計部品それ自体にも関する。
【００１２】
本発明のこうした目的、特徴、及び利点は、添付の図面を参照した、非限定的例示として与えられる、特定の実施形態についての以下の説明において、より詳細に提示される。
【図面の簡単な説明】
【００１３】
【図１】図１は、本発明の一実施形態にかかる製造方法により製造されたガンギ車の斜視図を示す。
【図２】図２は、本発明の一実施形態にかかる製造方法により製造された、図１のガンギ車の歯の拡大斜視図を示す。
【図３】図３は、本発明の一実施形態にかかる、図１及び２に示すガンギ車の製造方法の連続的ステップを示す。
【図４】図４は、本発明の一実施形態にかかる、図１及び２に示すガンギ車の製造方法の連続的ステップを示す。
【図５】図５は、本発明の一実施形態にかかる、図１及び２に示すガンギ車の製造方法の連続的ステップを示す。
【図６】図６は、本発明の一実施形態にかかる、図１及び２に示すガンギ車の製造方法の連続的ステップを示す。
【図７】図７は、本発明の一実施形態にかかる、図１及び２に示すガンギ車の製造方法の連続的ステップを示す。
【図８】図８は、本発明の一実施形態にかかる、図１及び２に示すガンギ車の製造方法の連続的ステップを示す。
【図９】図９は、本発明の一実施形態にかかる製造方法により製造されたハート型時計部品の斜視図を示す。
【図１０】図１０は、図９の時計部品の面Ａ−Ａでの断面図を示す。
【図１１】図１１は、２つの別個の代替形態の、本発明の一実施例のステップとサブステップを模式的に示す、フローチャートを図示する。
【発明を実施するための形態】
【００１４】
本発明は、有利には、従来のフォトリソグラフィに基づく少なくとも１つのステップと、ＴＰＰという略称で知られる２光子重合技術に基づく少なくとも１つのステップとを組み合わせる、時計部品の製造方法を実施する。例えば当該方法は、時計から乖離した分野の、特許文献４に開示された方法で用いられる。最終的に当該方法は、従来のフォトリソグラフィと全く異なる、特定の、三次元の、フォトリソグラフィ方式に例えることができる。
【００１５】
より具体的には、本発明は、従来のフォトリソグラフィ技術を用いて基板上に第１構造を製造するＥ１からなる第１ステップと、有利にはとりわけ２光子重合技術を用いて第１構造の少なくとも１つの表面を構造化することで、第１構造を第２構造へ変換するＥ２からなる第２ステップとを少なくとも含む、製造方法を実施する。
【００１６】
本発明の一実施形態にかかる製造方法は、図１及び２に図示されるガンギ車６の製造についての文脈で説明される。ガンギ車６は、例えば、ニッケルリン（ＮｉＰ）合金製であり、その接触面に潤滑剤を案内するための経路を構成するよう設計された微細構造６３を含む歯６２を含む。当該歯車は、そしてとりわけ歯６２の微細構造化表面は、非常に複雑な形状を有しており、有利には、以下に説明する実施形態にかかる製造方法により得ることができる。
【００１７】
特に、図３から図８を参照して、上述のガンギ車の製造に特に適している、そしてより一般的にはあらゆる時計部品の製造に適している、時計部品の製造方法にかかる実施形態を説明する。
【００１８】
本実施形態によれば、当該方法は、従来のフォトリソグラフィ技術を用いて、基板２０上に第１構造１０を製造するＥ１からなる、第１ステップを含む。
【００１９】
慣習により、水平方向を、基板２０の平面に平行な方向と定義する。垂直方向を、水平方向に直角な方向であり、このため基板の平面に直角な方向と定義する。
【００２０】
当該基板２０は、ステンレス鋼など、金属製のウェハの形状を取ってもよく、シリコンウェハ、またはガラスウェハ、またはセラミックウェハの形状を取ってもよい。有利には、平面状である。基板は、任意で、例えばレーザ加工により製造された構造を含んでもよい。これら構造は、例えば、パターンを、とりわけ加工されたパターンを、及びまたは空洞を含んでもよい。基板は、とりわけ脱脂、洗浄、場合により不動態化、及びまたは活性化に関して、当業者に既知の規則に沿って準備される。好みにより、基板２０は、高い正確さを持って位置決め可能なように、参照記号が設けられる。基板２０は、例えばステンレス鋼といった導電性素材製であってもよい。代替的に、例えばシリコンといった、不導電性素材製の基板を用いることも可能である。この場合、基板２０の上面に、第１ステップＥ１前に実施される準備ステップにおいて、例えば熱蒸発を用いて、導電層２１が形成されてもよい。当該導電層２１は、後に詳細に説明するように、今後の部品の金属成長の目的のための、とりわけ電気めっきまたは電着を引き起こす電極の機能を果たすことが意図される。既知の方法により、当該導電開始層２１は、金または銅の層で覆われた、クロム、ニッケル、またはチタンの副層を含んでもよく、このため多層構造の形状を示してもよい。
【００２１】
第１ステップは、当業者に既知の規則により、基板２０の導電層２１の上面の全部または一部を所望の高さにわたり第１感光性樹脂３１の層で覆うように（または導電層２１がない場合に基板２０の上面を直接覆うように）、第１感光性樹脂３１を形成するＥ１１からなるサブステップを含む。第１感光性樹脂３１は、従来のフォトリソグラフィに適している。第１感光性樹脂３１は、ネガでもポジでもよい。前者の場合、照射の作用下で現像薬に対して不溶またはかろうじて可溶となる（すなわち、照射された区域は現像に抵抗する）よう設計される一方、後者の場合、照射の作用下で現像薬に対して可溶になるよう設計され、照射に曝されない部分は不溶またはかろうじて可溶に維持される。当該感光性樹脂３１は、ＳＵ−８タイプであってもよく、これはＵＶ照射の作用下で重合されるネガ感光性樹脂であり、例えばＭｉｃｒｏｃｈｅｍ社の樹脂ＳＵ−８−１００樹脂である。
【００２２】
その後、第１ステップは、図３で示すように、マスク４で定義された第１パターンに従い第１感光性樹脂を重合させるために、第１感光性樹脂３１をマスク４を通じて、とりわけマスクに実質的に直角な方向のＵＶ照射、Ｘ線照射、またはエレクトロンビームを用いて、曝すＥ１２からなるサブステップを含む。当該露光は、感光性樹脂３１の層を、開口と不透明区域を含むマスク４を通した光照射に曝すことからなる。このため、当該マスクは、構造をまたは構造の一部を形成するために複製される第１パターンを定義する。用いられる照射は、マスクに形成された開口と直接に一致している樹脂の区域のみが照射されるように、マスクが延長する平面に直角にまたは実質的に直角であり、また基板２０に直角にまたは実質的に直角である。このため、これら区域は、直角または実質的に直角な壁、すなわち基板２０の平面に直角または実質的に直角な壁により定義される。代替的に、非直角または傾斜した壁を形成するために、透過率に変化を有するマスクが用いられてもよい。
【００２３】
次に、第１ステップは、第１感光性樹脂３１を現像するＥ１３からなるサブステップを含む。樹脂３１がネガ樹脂の場合、現像は、樹脂の非露光（すなわち、非照射）区域を、感光性樹脂３１に適した方法で、例えば化学製品を用いて溶解することで、またはプラズマプロセスを用いて、除去することからなる。代替として、ポジ感光性樹脂の場合、照射区域は、現像中に例えば化学的経路経由で除去され、非照射区域は基板上に維持される。現像後、基板２０または任意の導電層２１は、樹脂が除去された場所で表面化される。このため、樹脂の残余部分は、図４に示すように、第１構造１０を形成する。当該構造は、基板２０の上面の上、またはある場合には基板２０の導電層２１上に載置される。このため、第１構造１０は、上部（重合化樹脂と空気との間の接触面として定義される）と下部（重合化樹脂と基板２０または任意の導電層２１の上面との間の接触面として定義される）の２つの水平表面間に延長し、２つの水平表面間に延長する、一般的に実質的に垂直だが代替的に傾斜してもよい、側面１１を含む。これら側面は、とりわけ、従来のフォトリソグラフィを用いた非重合化感光性樹脂の除去により第１感光性樹脂３１に形成された開口の結果である。好みにより、第１構造１０は、（２つの上部及び下部表面間で測定された）一定の高さを有する。
【００２４】
多層構造を作成するために、第１ステップＥ１は、異なる第１サブパターンを備えた異なるマスクにより、上述のサブステップの繰り返しを伴ってもよく、その結果として、様々な第１サブパターンの組み合わせに対応する第１パターンを有する第１構造が作成される。
【００２５】
当該方法は、その後、第１構造１０の少なくとも１つの表面を、とりわけ第１構造１０の少なくとも１つの側面１１を構造化することにより、第１構造１０を第２構造１へ転換するＥ２からなる第２ステップを含む。当該ステップは、少なくとも１つの表面へ、重合化樹脂内の第２立体パターン１２を追加することを含む。
【００２６】
このため、第２ステップは、図５に示すように、第１構造１０の少なくとも１つの上述の表面の少なくとも一部に、とりわけ側面１１に、液状または半流動体の第２感光性樹脂３２の層を形成するＥ２１からなる、サブステップを含む。当該ステップは、例えば、ドロップキャスト、または液状または半流動体樹脂の適用を可能にするその他あらゆる方法（スプレー塗装、回転塗布等）により実施されてよい。第２感光性樹脂３２は、前述の２光子重合技術に特に適している。第２感光性樹脂３２は、ネガでもポジでもよい。ある特定の実施形態において、使用される感光性樹脂３２は、半流動体樹脂、例えばネガ樹脂であるＮａｎｏｓｃｒｉｂｅ社によるＩＰ−ＤｉｐＴＭ樹脂である。実施形態は、上記説明に限定されるものではない。第１構造の上記表面は、とりわけ多層時計部品の製造の場合には、代替的にまたは追加的に水平であってもよく、側面に限定されない。
【００２７】
代替的に、第１及び第２感光性樹脂３１、３２は、同一でもよい。その場合、２つのステップＥ１、Ｅ２に使用される樹脂は、従来のフォトリソグラフィと２光子重合とに適したものである。
【００２８】
その後、第２ステップは、所定の第２立体パターンに従った立体重合を達成するために、図６に示すように、第２感光性樹脂３２の層の少なくとも一部へ２光子重合を実施するＥ２２からなるサブステップを含む。このために、方法は、第２パターンに対応する空間的座標に従って感光性樹脂を重合させるために、感光性樹脂３２上または内へ電磁波を照射することが意図される光子装置５を用いてもよい。本方法の利点は、とりわけ垂直方向に非連続なパターンといった、達成可能な解像度の正確性とパターンの複雑さである。
【００２９】
有利な実施形態によれば、光子装置５は、第２パターンの形状または立体形状１２を定義する空間的座標に従って重合させるために、第２感光性樹脂３２に少なくとも部分的に沈設される対物レンズ５１を含む。当該代替態様は、有利には、第２立体パターンの解像度を最適化することができる。より具体的には、対物レンズ５１は、焦点が第２パターンの外形または形状１２を定義する様々な空間的座標を通過するように、レーザビーム５２を案内し焦点を合わせるよう設計される。座標のそれぞれに対して、２光子は、レーザ５２の焦点において「ボクセル」として知られる非常に小さな体積内で、樹脂３２に同時に吸収されてもよい。化学反応が開始され、液状または半流動体樹脂は重合され、ボクセル内で硬化する。このため、レーザビーム５２の焦点の経路によって生じるボクセルは、第２パターンの外形または形状１２を定義する。有利な効果を得るためにレーザの集束レンズと感光性樹脂３２の素材を組み合わせると、ボクセルの直径は０．１μｍより小さくでき、このため、第１構造１０の少なくとも１つの表面に、とりわけ少なくとも１つの側面１１に、非常に高解像度の微細構造またはナノ構造を定義することが可能になる。当該ステップは、０．００１μｍ３またはそれより優れた三次元分解能と、ボクセルの直径に等しい、すなわち０．１μｍまたはそれより優れた方位分解能の、第２パターンを定義することを可能にする。
【００３０】
加えて、対物レンズ５１の第２感光性樹脂３２への少なくとも部分的または完全な沈設は、レーザビーム５２が対物レンズと空気との間の接触面、及び空気と第２感光性樹脂との間の接触面を交差することを防ぎ、また当該接触面におけるレーザビームの偏向を回避する。レーザビーム（光子線）は、第２感光性樹脂と独占的に相互作用する。レーザビームは連続媒体内で処理され、あらゆる寄生反射や屈折や動力喪失を防ぐ。このため、レーザビームの経路は最小化され、既に重合された部分の検知が簡単になる。このため、第２パターンの三次元分解能が最適化され、処理スピードが最大化される。
【００３１】
更に、図６に示すように、第２パターンは、第１構造１０の側面１１への、とりわけ基板２０に直角または実質的に直角な表面への、第２感光性樹脂３２の形成により、少なくとも部分的に水平方向に延長してもよく、または大幅な水平成分を有してもよい。 
【００３２】
このため、当該ステップは、図７に示すように、例えば表面１１上に方形波または階段１２の形状を有する、微細構造またはナノ構造を形成してもよい。当該形状は、表面１１内に切り込まれることはなく、表面１１上に浮き彫りで適用される。
【００３３】
その後、第２ステップは、非重合化第２感光性樹脂３２を除去し、第１及び第２パターンで定義された形状の第２構造１を得るために、第２感光性樹脂３２を現像するＥ２３からなるサブステップを含む。具体的には、所定の立体形状に従って第２感光性樹脂３２が重合されると、露光されなかった感光性樹脂３２の区域は、ネガ感光性樹脂の場合には、例えば化学製品に溶解することで、またはプラズマ加工を用いて、除去される。好みにより、用いられる化学製品は、第１ステップで用いられるものと同一である。これは、例えば、ＰＧＭＥＡ基溶剤であってもよい。
【００３４】
当該第２ステップの最後に、それぞれ上述の２つのパターンに形作られた２つの感光性樹脂３１、３２の組み合わせが、最終的に、基板２０に付着された第２構造１を形成する。本実施形態によれば、当該第２構造１は、基板２０とともに、時計部品の製造用金型を形成することが意図される。このため、第２構造は、少なくとも１つの空洞１３を有してもよい。上述の方法の結果、完全にあらゆる複雑な立体形状を有する第２構造１を形成することが可能になり、このため対応する複雑な立体形状を有する完全にあらゆる時計部品の製造を可能にする。
【００３５】
製造方法は、その後、第２構造１と基板２０とを、時計部品６の製造用金型として共に使用するＥ３からなる第３ステップを実施する。時計部品は、とりわけ金属または金属合金またはセラミック製、とりわけ工業用セラミックまたは複合材料製であってもよい。または例えば炭素繊維やケブラーといった、繊維で強化されてもよい。
【００３６】
実施形態の第１代替形態によれば、時計部品６は、金属または金属合金製である。
【００３７】
実施形態の第１代替形態において、第３ステップは、図８に示すように、第２構造１の空洞または複数の空洞１３へ、電着または電気めっきにより、時計部品を形成する金属層６１を形成するＥ３１からなるサブステップを含む。当該サブステップにおいて、上述の導電層２１または導電性素材製の場合は基板２０それ自体が、堆積反応を開始するために陰極として作用する。当該ステップは、例えば、ＬＩＧＡ方法と、例えばニッケル（Ｎｉ）またはニッケルリン（ＮｉＰ）またはニッケル基素材といった金属または金属合金を用いる。有利には、特許文献５に記載の合金を用いることができる。得られた金属層６１は、好ましくは、第２構造１により形成された金型の高さと同じ高さＨを有する。金属層６１はまた、金型の高さよりも低い高さを有してもよく、金型の高さよりも高い高さを有してもよい。任意で、当該サブステップは、完全に平面状の水平上面を得るために、金属層と金型の同時機械研磨による、厚さ調節を含んでもよい。
【００３８】
更に、得られた金属層６１は、好ましくは、層２１の高さより実質的に大きい高さＨを有する。高さは、層２１の高さの５倍より大きく、または層２１の高さの１０倍より大きい。
【００３９】
当該実施形態の第１代替形態において、第３ステップは、例えば導電層２１を基板から剥離することで、当該金属層６１と第２構造１から形成されるアセンブリを基板２０から分離するＥ３２からなるサブステップを含む。
【００４０】
当該実施形態の第１代替形態において、第３ステップは、例えば化学攻撃またはプラズマを用いて、当該金属層６１で形成された時計部品６を第２構造１から分離するＥ３３からなるサブステップを含む。これにより時計部品６は脱バインダされる。
【００４１】
ステップＥ３２とＥ３３は、どのような順番で実施されてもよい。
【００４２】
実施形態の第２代替形態によれば、時計部品６はセラミック製、とりわけ工業用セラミック製である。
【００４３】
当該実施形態の第２代替形態において、第３ステップは、第２構造を、セラミック粉末を含む製品によって、液体経路を用いて充填するＥ３１’からなるサブステップを含む。当該ステップは、例えば、スラリーを注入するまたはジェルを注入するまたは凝固物を注入することを含んでもよい。代替的に、当該ステップは、導電性素材製の基板の場合、または基板の上面が導電層２１で被覆されている場合には、電気泳動法を用いて実施されてもよい。スラリーの場合、スラリーは液体物質、セラミック粉末、および少なくとも１つの添加物を含んでもよい。液体物質は、水、アルコールまたは他の有機溶媒を含んでもよい。セラミック粉末は例えば、ジルコニアまたはアルミナまたは酸化物またはカーバイドまたは窒化物を含んでもよい。当該ステップは、空気が含有されない完璧な充填を保証するために、真空下で行われてもよい。
【００４４】
当該サブステップＥ３１’は、将来的な時計部品６のブランクの脱バインダを簡単にする目的で、第２構造１の少なくとも１つの空洞１３に対向する基板２０の少なくとも表面部分を準備すること、または第２構造１の少なくとも１つの空洞１３に対向する基板２０の少なくとも表面部分にコーティングを塗布することからなる、任意のサブステップにより先行されてもよい。当該ブランクは、例えば、時計部品６の前身である、素地の形態をとってもよい。
【００４５】
当該実施形態の第２代替形態において、第１ステップは、第２構造１に位置された製品を統合するＥ３２’からなるサブステップを含む。当該サブステップは、時計部品６のブランクを得るための、スラリーの乾燥を含む。
【００４６】
任意の中間サブステップは、金型の脱バインダ前に、時計部品６のブランクの高さを調節することからなってもよい。当該ブランクは、例えば、時計部品６の前身である、素地の形態を取ってもよい。
【００４７】
当該実施形態の第２代替形態において、第３ステップは、部品のブランクを、第２構造で形成された製造金型から分離する、また基板２０から部品のブランクを分離するＥ３３’からなるサブステップを含み、この２つの分離はあらゆる順番で行うことができる。当該分離は、例えば化学攻撃により、またはプラズマを用いた処理により、達成されてもよい。 
【００４８】
当該実施形態の第２代替形態において、第３ステップは、最後に、前のステップで得られたブランクを脱バインダし、その後焼結により高密度化するＥ３４’からなるサブステップを含む。好みにより、基板２０は、第３ステップＥ３’のサブステップが実施される温度に耐えることが意図される素材製である。例えば基板は、シリコンまたはアルミナ製であってもよい。
【００４９】
上述の時計部品の製造方法は、例えば、例示及び非限定的例として、テンプ、アンクル、ジャンパ、ピニオン、歯車、レバー、ばね、カム、またはブランクといった、全ての時計部品の製造に用いられてもよい。製造方法は、とりわけ必然的に、微細構造を含むあらゆる要素の製造に用いられてもよい。このため、図９及び１０は、ここではハート６’ の形状である時計部品の他の例を図示する。当該ハートは、優先的に、工業用セラミック製である。ハートは、穴６２’を有し、穴は溝６３’を有する。有利には、当該溝６３’には、例えばサークリップといった、ハートを筒車１９０に統合するために設けられる要素を包含するために設けられる。当該溝は、図９及び１０に示すように、半球形状を有してもよい。もちろん、溝はあらゆる形状を取ってよい。溝は、例えば、力またはトルクにより生じる応力に最大限応じるために、非対称形状を有してもよい。
【００５０】
当該実施形態の第２代替形態において、時計部品は、好ましくはセラミックまたは複合材料製である。このようなセラミック部品は、好ましくは工業用セラミックとして知られるセラミック製である。「工業用セラミック」は、酸化アルミニウムに基づく、およびまたは酸化ジルコニウムに基づく、およびまたはとりわけ酸化イットリウム及びまたは酸化セリウム及びまたは酸化マグネシウムにより安定化された酸化ジルコニウムに基づく、およびまたはアルミン酸ストロンチウム、とりわけドープされたアルミン酸ストロンチウム製、およびまたは窒化物製、およびまたは炭化物製の、高密度物質であって、任意でとりわけ金属酸化物及びまたは混合金属酸化物及びまたはスピネル相を用いて着色された高密度物質に与えられる名前である。説明の簡素化のため、部品６を製造するために用いられる「工業用セラミック」に言及するために「セラミック」の文言を使用することができる。素材は、その密度が、問題の素材の理論密度の９５％から１００％の間含まれる場合、「高密度」と見做される。ここで、「基づく」との考え方は、言及された化学成分が、関連するセラミックの全体化学組成の少なくとも５０重量％を示すことを意味することを注記する。
【００５１】
このため、本発明は、２つの異なる技術を有利に組み合わせることにより、求められた目的を達成できることが明らかである。従来のフォトリソグラフィは、第１ステップにおいて時計部品の主たる容積を、簡単に、迅速に、および信頼性高く形成することを可能にし、２光子重合技術は、より複雑でそれほど迅速ではないが、より正確且つ柔軟な第２ステップにおいて、当該主たる容積に複雑な形状を追加可能にし、これによりあらゆる立体形状パターンを完全に定義可能にする。これは、形状が複雑で、単純且つ堅固な方法で製造された、時計部品をもたらす。
【００５２】
本発明はまた、上述の製造方法で得られた時計部品に関する。当該時計部品は、上述の第２構造の第２パターンで構成された表面を含む。このため時計部品は、構造化された、またはより具体的には微細構造化またはナノ構造化された表面を含む、一体パーツの形状である。換言すれば、構造化表面は、時計部品の残りと一体である。
【００５３】
有利には、構造化表面は、時計部品の側面の少なくとも部分的にわたり延長する。構造化は、水平方向に凹部を有する、または大幅な水平成分を有する。構造化表面は、例えば、微細構造またはナノ構造を有する。こうした構造は、例えば、方形波または階段の形状を取ってもよい。構造は、浮き彫りで、時計部品の構造化表面内に窪んで存在する。構造化表面は、追加的に、極めて正確に定義されてもよい。とりわけ、構造化表面は、０．００１μｍ３以下の三次元分解能の、及びまたは０．１μｍ以下の（水平方向での）方位分解能を有してもよい。
【符号の説明】
【００５４】
１        第２構造
４        マスク
５        光子装置
６        時計部品
１０      第１構造
１１      側面
１３      空洞
２０      基板
２１      導電層
３１      第１感光性樹脂
３２      第２感光性樹脂
６１      金属層
【図１】
2020118676.tif 000003
【図２】
2020118676.tif 000004
【図３】
2020118676.tif 000005
【図４】
2020118676.tif 000006
【図５】
2020118676.tif 000007
【図６】
2020118676.tif 000008
【図７】
2020118676.tif 000009
【図８】
2020118676.tif 000010
【図９】
2020118676.tif 000011
【図１０】
2020118676.tif 000012
【図１１】
2020118676.tif 000013
【外国語明細書】
2020118676000001.pdf
2020118676000002.pdf
2020118676000003.pdf
2020118676000004.pdf